(57)【要約】【課題】適正な粘着力で被粘着物、例えばキーボードに固定できるため使用時に剥がれ難く、反復でキータッチした場合の十分な耐久性を有し、タッチしたキーのみが入力される柔軟性を有し、特に医療現場で複数の医療関係者が間接的に接触する使用環境において、感染予防の目的が達成できる感染予防フィルムを提供することを目的とする。【解決手段】基材フィルムと、該基材フィルム上に配された粘着層と、を有する感染予防フィルムであって、前記基材フィルムの流れ方向（ＭＤ方向）及び幅方向（ＴＤ方向）の２％歪み弾性率が、各々独立して、１５０〜３５０ＭＰａであり、前記基材フィルムの流れ方向（ＭＤ方向）及び幅方向（ＴＤ方向）の引張伸びが、各々独立して、２１０〜１０００％であり、前記粘着層の粘着力（ＪＩＳ０２３７準拠１８０度剥離力）が、０．０１〜０．５Ｎ／２５ｍｍであり、感染予防フィルムの厚みが、１０〜８０μｍである、感染予防フィルム。【選択図】なし【特許請求の範囲】
【請求項１】
基材フィルムと、該基材フィルム上に配された粘着層と、を有する感染予防フィルムであって、
前記基材フィルムの流れ方向（ＭＤ方向）及び幅方向（ＴＤ方向）の２％歪み弾性率が、各々独立して、１５０〜３５０ＭＰａであり、
前記基材フィルムの流れ方向（ＭＤ方向）及び幅方向（ＴＤ方向）の引張伸びが、各々独立して、２１０〜１０００％であり、
前記粘着層の粘着力（ＪＩＳ０２３７準拠１８０度剥離力）が、０．０１〜０．５Ｎ／２５ｍｍであり、
感染予防フィルムの厚みが、１０〜８０μｍである、
感染予防フィルム。
【請求項２】
前記感染予防フィルムのＨａｚｅが、０．１〜２５％である、
請求項１に記載の感染予防フィルム。
【請求項３】
前記基材フィルムが、主成分としてポリエチレンを含む、
請求項１又は２に記載の感染予防フィルム。
【請求項４】
芯管と、該芯管に巻き取られた請求項１〜３のいずれか１項に記載の感染予防フィルムと、を備える、
感染予防フィルム巻回体。
【請求項５】
前記感染予防フィルム巻回体から前記感染予防フィルムを引き出す引出力が、３０〜３００ｃＮ／２２０ｍｍ巾である、
請求項４に記載の感染予防フィルム巻回体。
【請求項６】
請求項４又は５に記載の感染予防フィルム巻回体と、該感染予防フィルム巻回体を収納する箱と、を有し、
該箱が、感染予防フィルムを切断するための切断具を備える、
感染予防フィルム収納箱。
【発明の詳細な説明】
【技術分野】
【０００１】
本発明は、感染予防フィルムに関する。
【背景技術】
【０００２】
パソコンのキーボードを水やホコリなどから守り故障を防ぐためのキーボードの専用カバーが提案されている。例えば特許文献１にはキーボードと接触する部位に粘着性エラストマー膜を有するキーボードカバーが提案されている。このキーボードカバーは粘着性能によりキーボードからのズレを防止し、またズレによるカバーの変形を防ぐことができる。また、例えば、特許文献２では特定の表面粗さ、厚み、ゴム硬度を有するシリコーンエラストマーシートが提案されており、粘着剤無しでズレを防止し、キータッチ時の指の感触がよくタイプ感が向上する上、簡単に剥がすことができる。
【０００３】
また、医療現場では電子カルテ等のパソコンを複数の医療関係者で共有するため交差感染が懸念されており、衛生性を保つことが要求されている。これに対して例えば特許文献３では、抗菌剤入り樹脂で成形したキーボードカバーが提案されている。
【先行技術文献】
【特許文献】
【０００４】
【特許文献１】登録実用新案第３０３２０８７号公報
【特許文献２】特許第４７２８０６８号公報
【特許文献３】特開２００６−３３０９５４号公報
【発明の概要】
【発明が解決しようとする課題】
【０００５】
しかしながら先行技術においては、キーボードカバーがキーボードからズレることは防止できるものの、粘着力が適正でない場合に、忙しい医療現場では端部から剥がれてしまうことがあった。万が一医療現場でカバーが剥離すると、感染予防の目的が達成されない。一方で、剥離を防止するために両面テープなどで強固にキーボードへ貼りつけた場合には、タッチしたキーの周辺のキーが追従して押され、患者データの誤入力の懸念があった。また、エラストマーなどの柔軟性に優れる材料の場合は、反復するキータッチで耐久性に課題があった。
【０００６】
本発明は、上記問題点に鑑みてなされたものであり、適正な粘着力でキーボードに固定できるため使用時に剥がれ難く、反復でキータッチした場合の十分な耐久性を有し、タッチしたキーのみが入力される柔軟性を有し、特に医療現場で複数の医療関係者が間接的に接触する使用環境において、感染予防の目的が達成できる感染予防フィルムを提供することを目的とする。
【課題を解決するための手段】
【０００７】
本発明者らは、鋭意研究を重ねた結果、流れ方向（ＭＤ方向）及び幅方向（ＴＤ方向）の２％歪み弾性率、流れ方向（ＭＤ方向）及び幅方向（ＴＤ方向）の引張伸び、粘着層の粘着力、粘着フィルムの厚み、が特定の範囲である基材フィルムを有する感染予防フィルムにより上記課題を解決できることを見出して、本発明を完成するに至った。
【０００８】
すなわち、本発明は、下記のとおりである。
〔１〕
基材フィルムと、該基材フィルム上に配された粘着層と、を有する感染予防フィルムであって、
前記基材フィルムの流れ方向（ＭＤ方向）及び幅方向（ＴＤ方向）の２％歪み弾性率が、各々独立して、１５０〜３５０ＭＰａであり、
前記基材フィルムの流れ方向（ＭＤ方向）及び幅方向（ＴＤ方向）の引張伸びが、各々独立して、２１０〜１０００％であり、
前記粘着層の粘着力（ＪＩＳ０２３７準拠１８０度剥離力）が、０．０１〜０．５Ｎ／２５ｍｍであり、
感染予防フィルムの厚みが、１０〜８０μｍである、
感染予防フィルム。
〔２〕
前記感染予防フィルムのＨａｚｅが、０．１〜２５％である、
〔１〕に記載の感染予防フィルム。
〔３〕
前記基材フィルムが、主成分としてポリエチレンを含む、
〔１〕又は〔２〕に記載の感染予防フィルム。
〔４〕
芯管と、該芯管に巻き取られた〔１〕〜〔３〕のいずれか１項に記載の感染予防フィルムと、を備える、
感染予防フィルム巻回体。
〔５〕
前記感染予防フィルム巻回体から前記感染予防フィルムを引き出す引出力が、３０〜３００ｃＮ／２２０ｍｍ巾である、
〔４〕に記載の感染予防フィルム巻回体。
〔６〕
〔４〕又は〔５〕に記載の感染予防フィルム巻回体と、該感染予防フィルム巻回体を収納する箱と、を有し、
該箱が、感染予防フィルムを切断するための切断具を備える、
感染予防フィルム収納箱。
【発明の効果】
【０００９】
本発明によれば、例えば、キーボードカバーとして使用した際、適正な粘着力でキーボードに固定できるため使用時に剥がれ難く、反復でキータッチした場合の十分な耐久性を有し、タッチしたキーのみが入力される柔軟性を有し、特に医療現場で複数の医療関係者が間接的に接触する使用環境において、感染予防の目的が達成できる感染予防フィルムを提供することができる。
【発明を実施するための形態】
【００１０】
以下、本発明を実施するための形態（以下、「本実施形態」という。）について詳細に説明する。以下の本実施形態は、本発明を説明するための例示であり、本発明をこの本実施形態にのみ限定する趣旨ではない。そして、本発明は、その要旨の範囲内で適宜に変形して実施できる。
【００１１】
〔感染予防フィルム〕
本実施形態の感染予防フィルムは、基材フィルムと、該基材フィルム上に配された粘着層と、を有する感染予防フィルムであって、前記基材フィルムの流れ方向（ＭＤ方向）及び幅方向（ＴＤ方向）の２％歪み弾性率が、各々独立して、１５０〜３５０ＭＰａであり、前記基材フィルムの流れ方向（ＭＤ方向）及び幅方向（ＴＤ方向）の引張伸びが、各々独立して、２１０〜１０００％であり、前記粘着層の粘着力（ＪＩＳ０２３７準拠１８０度剥離力）が０．０１〜０．５Ｎ／２５ｍｍであり、感染予防フィルムの厚みが１０〜８０μｍである。
【００１２】
上記構成を有することにより、本実施形態の感染予防フィルムは、例えば、キーボードカバーとして使用した際、適正な粘着力でキーボードに固定できるため使用時に剥がれ難く、反復でキータッチした場合の十分な耐久性を有し、タッチしたキーのみが入力される柔軟性を有し、感染予防に適したものとなる。なお、本実施形態において「感染予防フィルム」とは、病院内で複数の医療関係者が接触する電子カルテキーボードや操作盤を有する各種検査機器などにおいて、菌やウイルスの付着、血液や嘔吐物、その他体液の付着を防止し、医療関係者間の交差感染を予防するフィルムをいう。
【００１３】
（基材フィルム）
基材フィルムの流れ方向（ＭＤ方向）及び幅方向（ＴＤ方向）の２％歪み弾性率は、各々独立して、１５０〜３５０ＭＰａであり、好ましくは１５０〜３００ＭＰａであり、より好ましくは１５０〜２００ＭＰａである。流れ方向（ＭＤ方向）及び幅方向（ＴＤ方向）の２％歪み弾性率が上記範囲内であることにより、耐久性がより向上する。これにより、反復でキータッチした場合においても、破れにくく、また、感染予防フィルムが部分的に伸びてしまうことを抑制することができる。
【００１４】
基材フィルムの流れ方向（ＭＤ方向）及び幅方向（ＴＤ方向）の２％歪み弾性率は、用いる樹脂の種類とグレード、添加剤の処方の選定、それに応じた加工時の条件調整により制御することができる。なお、基材フィルムの流れ方向（ＭＤ方向）及び幅方向（ＴＤ方向）の２％歪み弾性率は、後述する実施例に記載の方法により測定することができる。
【００１５】
また、基材フィルムの流れ方向（ＭＤ方向）及び幅方向（ＴＤ方向）の引張伸びは、各々独立して、２１０〜１０００％であり、好ましくは２１０〜９００％であり、より好ましくは２１０〜８００％である。基材フィルムの流れ方向（ＭＤ方向）及び幅方向（ＴＤ方向）の引張伸びが上記範囲内であることにより、柔軟性がより向上する。これにより、タッチしたキーのみが入力され、タッチしたキーに隣接するキーまでが押し下げられることを抑制することができるため、救急医療等の現場において入力ミスを一層抑制することが可能となる。
【００１６】
基材フィルムの流れ方向（ＭＤ方向）及び幅方向（ＴＤ方向）の引張伸びは、用いる樹脂の種類とグレード、添加剤の処方の選定、それに応じた加工時の条件調整により制御することができる。なお、基材フィルムの流れ方向（ＭＤ方向）及び幅方向（ＴＤ方向）の引張伸びは、後述する実施例に記載の方法により測定することができる。
【００１７】
基材フィルムの２０℃におけるＺｉｓｍａｎプロットにより求めた臨界表面張力（以下、単に「臨界表面張力」ともいう。）は、好ましくは３５〜５０ｍＮ／ｍであり、より好ましくは３８〜４２ｍＮ／ｍである。基材フィルムの臨界表面張力が上記範囲内であることにより、基材フィルム上に粘着剤が塗工しやすくなり、後述する粘着層の成形性がより向上する傾向にある。基材フィルムの臨界表面張力を上記範囲に制御する方法としては、特に限定されないが、例えば、基材フィルムを構成する樹脂種の選択による方法、主に樹脂材料や可塑剤と添加量の調整により制御する方法が挙げられる。なお、本実施形態において、基材フィルムの２０℃における臨界表面張力は後述する実施例に記載の方法により求めることができる。
【００１８】
基材フィルムを構成する成分としては、特に限定されないが、例えば、ポリエチレン、ポリプロピレンなどのポリオレフィン類；ポリエチレンテレフタレートなどのポリエステル類；エチレン／ビニルアルコール共重合体；エチレン／酢酸ビニル共重合体；ポリアミド；ポリウレタン等が挙げられる。この中でも、ポリオレフィン類が好ましく、ポリエチレンを主成分として用いることがより好ましい。ポリエチレンを主成分として用いることにより、柔軟性がより向上する傾向にある。なお、基材フィルムを構成する成分は１種単独で用いてもよく２種以上併用してもよい。
【００１９】
なお、本実施形態において、「主成分」とは、全成分を１００質量％とした場合、７０質量％以上の成分をいい、好ましくは７５質量％以上、より好ましくは８５質量％以上、さらに好ましくは９０質量％以上、特に好ましくは１００質量％である。
【００２０】
（粘着層）
さらに、本実施形態の感染予防フィルムは、粘着層をさらに含む。このような粘着層をさらに含むことにより、例えば、キーボードカバーとして使用した際、キーボードにしっかり貼りつき、剥がす際には簡単に剥がれるという効果を奏する。
【００２１】
粘着層の粘着力（ＪＩＳ０２３７準拠１８０度剥離力）は、０．０１〜０．５Ｎ／２５ｍｍであり、好ましくは０．０３〜０．３Ｎ／２５ｍｍであり、より好ましくは０．０５〜０．２Ｎ／２５ｍｍである。粘着層の粘着力が上記範囲内であることにより、被粘着物に対する張り付き性と、剥がれ性のバランスに優れる。粘着層の粘着力を上記範囲に制御する方法としては、特に限定されないが、例えば、粘着剤の硬さや粘着層の厚みを調整する方法が挙げられる。なお、本実施形態において、粘着層の粘着力はＪＩＳ０２３７準拠した測定方法により得られる１８０度剥離力とする。
【００２２】
粘着層を形成する粘着剤としては、特に限定されないが、例えば、アクリル系粘着剤、ゴム系粘着剤、シリコーン系粘着剤、ウレタン系粘着剤、エチレン／酢酸ビニル粘着剤が挙げられる。これらの中でも、アクリル系粘着剤、ウレタン系粘着剤、エチレン／酢酸ビニル粘着剤が好ましい。
【００２３】
アクリル系粘着剤では主モノマーに対してコモノマーを添加して凝集力を調整したり、官能基含有モノマーを添加して架橋点を設けて粘着剤の硬さを調整し目的の粘着力を発現させたりすることができる。アクリル系粘着剤に用いられる主モノマーとしては、特に限定されないが、例えば、（メタ）アクリル酸メチル、（メタ）アクリル酸エチル、（メタ）アクリル酸ブチル、（メタ）アクリル酸２−エチルヘキシル等の各種（メタ）アクリル酸アルキルが挙げられ、これらを単独もしくは組合せて使用できる。コモノマーとしては、特に限定されないが、例えば、酢酸ビニル、アクリロニトリル、アクリルアミド、スチレンが挙げられる。官能基含有モノマーとしては、特に限定されないが、例えば、アクリル酸、アクリル酸ヒドロキシエチル、アクリルアミド、メタクリル酸グリシジルなどが挙げられる。さらにロジンやテルペン類、脂肪族及び芳香族合成樹脂等のタッキーファイヤーを添加し、粘着力を調整することができる。粘着剤には他に、安定剤、酸化防止剤、光安定化剤、紫外線吸収材剤、などを添加してもよい。
【００２４】
上述したような粘着剤により形成された粘着層を有すると、本実施形態の感染予防フィルムは、例えば、キーボードカバーとして使用した際、キーボードにしっかり貼りつき、剥がす際には簡単に剥がれるという効果がより一層発現する。また、フィルムが絡まることなく一層取扱いやすくなる。
【００２５】
また、粘着層の厚みは、粘着層の粘着力の観点から、０．５〜２０μｍであることが好ましく、１．０〜１７μｍであることがより好ましく、３〜１５μｍであることがさらに好ましい。粘着層の厚みが前記範囲であると、本実施形態の感染予防フィルムは、例えば、キーボードカバーとして使用した際、キーボードにしっかり貼りつき、剥がす際には簡単に剥がれるという効果がより一層発現する。また、フィルムが絡まることなく一層取扱いやすくなる。
【００２６】
（厚み）
本実施形態の感染予防フィルムの厚みは、１０〜８０μｍであり、好ましくは１５〜７０μｍであり、より好ましくは２０〜６０μｍである。厚みが上記範囲内であることにより、柔軟性がより向上する。また厚すぎると例えばキーボードカバーとして使用した際にはキー入力がしにくく、また薄いと表面粘着力でフィルム同士がくっついた場合に剥がしつらく扱いづらいものになるほか、キー入力時に破れやすくなる。
【００２７】
（Ｈａｚｅ）
また、本実施形態の感染予防フィルムのＨａｚｅは、好ましくは０．１〜２５％であり、より好ましくは０．１〜１５％であり、さらに好ましくは０．１〜７％である。感染予防フィルムのＨａｚｅが上記範囲であることにより、透明性がより向上し、カバーした物品（例えば、キーボード）の視認性がより向上する傾向にある。感染予防フィルムのＨａｚｅを上記範囲に制御する方法としては、特に限定されないが、例えば、基材フィルム及び／又は粘着層を構成する成分や、粘着剤塗工の際の塗工版の選定や、剥離紙及びフィルムの平滑性を適宜選択する方法が挙げられる。なお、本実施形態において、感染予防フィルムのＨａｚｅは後述の実施例に記載の方法により測定することができる。
【００２８】
（離型層）
本実施形態の感染予防フィルムは、基材フィルムの背面（粘着層が形成されていない面）に離型層をさらに含んでいてもよい。離型層を含むことにより、巻回体としたときに感染予防フィルムを引き出しやすくなる傾向にある。
【００２９】
離形層を形成する成分としては、特に限定しないが、例えば、シリコーン系樹脂や長鎖アルキルペンダントポリマー系樹脂が挙げられる。
【００３０】
また、離型層の厚みは、０．１〜１．０μｍであることが好ましく、０．１５〜０．９μｍであることがより好ましく、０．２〜０．７μｍであることがさらに好ましい。
【００３１】
（その他の層）
またさらに、本実施形態の感染予防フィルムは、印刷層やプライマー層を設けてもよい。また粘着層の保護や被粘着物への貼付け時の利便性のために本発明の効果を阻害しない範囲で剥離紙や剥離樹脂フィルムを粘着層に貼り合わせてあってもよい。
【００３２】
〔感染予防フィルムの製造方法〕
本実施形態の感染予防フィルムの製造方法は、２％歪み弾性率及び引張伸びが上述した範囲を満たす基材フィルムを有する方法であれば特に限定されない。また、２％歪み弾性率及び引張伸びが上述した範囲を満たす基材フィルムを得るためには、例えば、樹脂を環状ダイより単層または多層原反として押し出す工程と、押し出された原反を冷却固化する工程とにより構成する方法を挙げることができる。また、必要に応じて樹脂と共に可塑剤や酸化防止剤、安定剤など公知の添加剤を配合して用いてもよい。
【００３３】
本実施形態の感染予防フィルムは、例えば、上記のように得られた基材フィルムに、コンマコーター若しくはグラビアコーターで粘着剤を塗布し乾燥後巻取り、２日間４０℃でエージングして得ることができる。粘着剤を塗布する前にあらかじめ粘着層と基材層とに親和性のあるプライマーを塗布したり、基材フィルムの表面張力の調整のためにコロナ処理、プラズマ処理等を施してもよい。また、粘着剤塗工の前後の工程で、基材フィルムの背面に離型層を形成してもよい。
【００３４】
〔感染予防フィルム巻回体〕
本実施形態の感染予防フィルム巻回体は、芯管と、該芯管に巻き取られた上述の感染予防フィルムとを備える。
【００３５】
（芯管）
芯管は、その材料に限定はなく、例えば紙製、プラスチック製、金属製等のものを用いることができる。芯管は内部が中空の円筒状物でも、中空でない円柱状物でも構わない。また、芯管の直径に限定はなく、例えば１０ｍｍ〜５０ｍｍとすることができる。
【００３６】
感染予防フィルム巻回体から感染予防フィルムを引き出す引出力は、好ましくは３０〜３００ｃＮ／２２０ｍｍ巾であり、より好ましくは３５〜２５０ｃＮ／２２０ｍｍ巾であり、さらに好ましくは４０〜２００ｃＮ／２２０ｍｍ巾である。引出力が上記範囲内であることにより、軽い力で必要な量の感染予防フィルムを引き出すことができる。
【００３７】
芯管から感染予防フィルムを引き出す引出力を上記範囲に制御する方法としては、特に限定されないが、例えば、感染予防フィルムの粘着力の設定のほかに、感染予防フィルムの背面へ離型層を設けることが挙げられる。
【００３８】
なお、本実施形態において、芯管から感染予防フィルムを引き出す引出力は後述の実施例に記載の方法により測定することができる。
【００３９】
〔感染予防フィルム収納箱〕
本実施形態の感染予防フィルム収納箱は、上述の感染予防フィルム巻回体を収納する箱であり、該箱が、感染予防フィルムを切断するための切断具を備える。感染予防フィルム巻回体を箱へ収納することにより、必要量の感染予防フィルムを容易に引き出してカットすることができる。
【実施例】
【００４０】
次に、実施例及び比較例を挙げて本発明をより具体的に説明するが、本発明はその要旨を超えない限り、以下の実施例に限定されるものではない。
実施例及び比較例で用いた各測定方法は、以下のとおりとした。
【００４１】
（１）基材フィルムの２％歪み弾性率
２％歪み弾性率は、ＡＳＴＭ−Ｄ８８２に準拠して以下のとおり測定した。すなわち、各例の基材フィルムをＭＤ、ＴＤ方向に沿うように、それぞれ幅１０ｍｍ、長さ１００ｍｍに切り出してサンプルとし、５ｍｍ／分の引張速度にて測定を行った。得られた応力−歪のグラフに接線を引き、２％伸長時の応力値をサンプルの厚みに換算した値を算出し、５回の測定の平均値をＭＤ方向とＴＤ方向それぞれの２％歪み弾性率の値とした。測定装置には、島津製作所社製ＡＵＴＯＧＲＡＰＨ  ＡＧ−ＩＳを用いた。
【００４２】
（２）基材フィルムの引張伸び
引張伸びは、ＡＳＴＭ−Ｄ８８２に準拠して以下のとおり測定した。すなわち、各例の基材フィルムをＭＤ、ＴＤ方向に沿うように、それぞれ幅１０ｍｍ、長さ１００ｍｍに切り出してサンプルとし、３００ｍｍ／分の引張速度にて測定を行い破断した際の伸びについて、５回の測定の平均値をＭＤ方向とＴＤ方向それぞれの引張伸びの値とした。測定装置には、島津製作所社製ＡＵＴＯＧＲＡＰＨ  ＡＧ−ＩＳを用いた。
【００４３】
（３）粘着層の粘着力
粘着層の粘着力は、ＪＩＳＺ０２３７に準拠して以下のとおり測定した。すなわち、感染予防フィルムをＭＤ方向に沿って幅２５ｍｍ、長さ３００ｍｍに切り出してサンプルとし、ＳＵＳ３０４鏡面仕上げ板に、２ｋｇ錘ローラーを用いて１０ｍｍ／秒で２往復させて貼りつけた。３００ｍｍ／分の速度にて、ＳＵＳ鏡面仕上げ板から１８０度の方向に引張り測定を行い、剥離力について５回の測定の平均値を粘着力の値とした。測定には、島津製作所社製ＡＵＴＯＧＲＡＰＨ  ＡＧ−ＩＳを用いた。このようにして得られた１８０度剥離力を粘着層の粘着力とした。
【００４４】
（４）感染予防フィルムのＨａｚｅ
Ｈａｚｅは、ＪＩＳＫ７１３６に準拠して測定した。具体的には、拡散透過率及び全光線透過率を測定し、下記式にてＨａｚｅを算出した。５回の測定の平均値を感染予防フィルムのＨａｚｅの値とした。測定には、日本電色工業社製ヘーズメーターを用いた。
Ｈａｚｅ（％）＝拡散透過率／全光線透過率×１００
【００４５】
（５）基材フィルムの厚み
ミクロトームを用いて基材フィルムを切断し、その切断面を光学顕微鏡（キーエンス社ＶＨＸ−９００）で観察して基材フィルムの厚みを測定した。これをさらにフィルムのＭＤ方向（巻出方向）に１ｍおきに同じく測定して、最終的には１０点の平均値を基材フィルムの厚みとした。なお、粘着層の厚みは基材フィルムの厚みの測定法と同じく光学顕微鏡（キーエンス社ＶＨＸ−９００）で観察して測定し、さらにフィルムのＭＤ方向（巻出方向）に１ｍおきに同じく測定して、最終的には１０点の平均値を粘着層の厚みとした。
【００４６】
（６）基材フィルムの２０℃における臨界表面張力
基材フィルムの２０℃における臨界表面張力は、Ｚｉｓｍａｎプロットにより以下のとおり求めた。Ｚｉｓｍａｎプロットに用いられる既知の表面張力を持つ液体に対する接触角を測定し、ｘ軸に表面張力、ｙ軸に接触角のｃｏｓθをプロットした。上記プロットに基づいて得られた直線をｃｏｓθ＝１まで外挿したときの値を臨界表面張力とした。既知の表面張力を持つ液体としては、ｎ−アルカン類のヘプタン、デカン、アルコール類のエタノール、エチレングリコール、アルキルハライド類の１−クロロヘキサン、１−クロロオクタンを用いた。測定は、協和界面科学株式会社製接触角計ＤＭ−５０１を用いた。
【００４７】
（７）感染予防フィルムを引き出す引出力
２２０ｍｍ巾の感染予防フィルムを紙管に１０ｍ巻き取ったサンプルを２８℃で１週間エージングした。アクリル製円筒と直径１２ｍｍのスチール棒とをベアリングを介して連結させた回転可能な固定具にはめ込み、スチール棒を引張試験機に固定し、アクリル円筒部及び紙管巻き感染予防フィルムは自由に回転できる状態にした。感染予防フィルムの端を引張試験機のロードセルに直結する幅２５０ｍｍのプレートに固定し、１０００ｍｍ／分の速度で感染予防フィルムを引き出した際に発生する荷重を引出力とし、５回の測定の平均値を測定値とした。測定には、商品名「ＡＵＴＯＧＲＡＰＨ  ＡＧ−ＩＳ」（島津製作所社製）を用いた。
【００４８】
（８）感染予防フィルムの耐久性、誤入力
実施例及び比較例で得られた感染予防フィルムをキーボードカバーとして使用した際、反復してキータッチしランダムな日本語の文章２万文字分をタイプして評価した。耐久性については、キーの角部へのひっかかり及び破れによって以下のとおり耐久性を評価した。
〈耐久性の評価基準〉
○：伸びている部分が５か所未満。
△：伸びている部分が５か所以上。
×：一部伸びて破れが発生している部分が一か所以上。
【００４９】
キータッチ時の周辺キーによる誤入力については、以下のとおり評価した。
〈誤入力の評価基準〉
○：入力ミス１００文字以下。
△：入力ミス１０１文字〜２００文字。
×：入力ミス２０１文字以上。
【００５０】
［実施例１］
〔基材フィルムの製造〕
高圧法低密度ポリエチレン（ＰＥ、密度０．９２１ｇ／ｃｍ3、ＭＩ０．４ｇ／１０分）を溶融押出機で筒状に押出してインフレーションバブルを形成して巻き取り、基材フィルムを作製した。
【００５１】
〔感染予防フィルムの製造〕
上記のようにして得られた基材フィルム上に、アクリル系粘着剤（主剤：Ｘ−３１４（１００質量部）、硬化剤：Ｋ−３１５（１．５質量部）、サイデン化学（株）製）を１６．５μｍの厚さでコンマコーターを用いて塗工し、４０℃で２日間エージングすることにより、粘着層を形成した。その後、基材フィルムの粘着層が形成されていない面に対し、長鎖アルキルペンダントポリマー（ライオン・スペシャリティ・ケミカルズ（株）製  ピーロイル１０５０）を０．２μｍの厚さでグラビアコーターを用いて塗工し、離型層を形成し、感染予防フィルムを得た。得られた感染予防フィルムの特性について上記のとおり測定した。該測定結果を表１に示す。
【００５２】
〔感染予防フィルム巻回体の製造〕
上記のようにして製造した感染予防フィルム（幅：５００ｍｍ、長さ：３００ｍ）を、２２０ｍｍ巾へスリットし、円筒状の芯管に感染予防フィルムを流れ方向に長さ１０ｍ分、巻き取ることにより感染予防フィルム巻回体を製造した。得られた感染予防フィルム巻回体において、フィルムの引出力は１８０ｃＮ／２２０ｍｍ巾であった。
【００５３】
［実施例２〜４］
粘着層を構成するアクリル系粘着剤における主剤と硬化剤との質量比、又は、粘着層の厚みを表１のとおり変更したこと以外は、実施例１と同様にして感染予防フィルムを製造し、感染予防フィルム巻回体を製造した。
【００５４】
［実施例５、６］
実施例５では、アクリル系粘着剤に代えてゴム系粘着剤（弱粘着グレード）を用い、実施例６では、アクリル系粘着剤に代えてゴム系粘着剤（強粘着グレード）を用いたこと以外は、実施例１と同様にして感染予防フィルムを製造し、感染予防フィルム巻回体を製造した。
【００５５】
［実施例７］
高圧法低密度ポリエチレン（ＰＥ、密度０．９２１ｇ／ｃｍ3、ＭＩ０．４ｇ／１０分）とエチレン・酢酸ビニル共重合体（ＥＶＡ）を、溶融押出機で多層ダイから筒状に押出してインフレーションバブルを形成して巻き取り、基材フィルムを作製した。得られた基材フィルムを、感染予防フィルムとして用いた。なお、実施例７の感染予防フィルムにおいては、エチレン・酢酸ビニル共重合体からなる層が粘着層となる。
【００５６】
［比較例１］
ポリエチレンテレフタレート（ＰＥＴ）を溶融押出機で押出し、２軸延伸して厚み２５μｍの基材フィルムを作製した。得られた基材フィルム上に、アクリル系粘着剤（主剤：Ｘ−３１４（１００質量部）、硬化剤：Ｋ−３１５（１．５質量部）、サイデン化学（株）製）を１６．５μｍの厚さでコンマコーターを用いて塗工し、４０℃で２日間エージングすることにより、粘着層を形成した。その後、基材フィルムの粘着層が形成されていない面に対し、長鎖アルキルペンダントポリマー（ライオン・スペシャリティ・ケミカルズ（株）製  ピーロイル１０５０）を０．２μｍの厚さでグラビアコーターを用いて塗工し、離型層を形成し、感染予防フィルムを得た。
【００５７】
［比較例２］
２液系シリコーンエラストマーを用いて混練後、一晩放置して０．１ｍｍ厚のシートを作製し、基材フィルムを得た。得られた基材フィルムを、粘着層を形成せずにそのまま感染予防フィルムとして用いた。
【００５８】
【表１】
2018060275.tif 000002
【産業上の利用可能性】
【００５９】
本発明の感染予防フィルムは、例えばキーボードカバーなどのインターフェース保護材として、特に医療現場において、産業上の利用可能性を有する。